(57)【特許請求の範囲】
【請求項１】
ゴムラテックス、粘着付与剤、凍結防止剤及びチキソトロピー性付与剤を含有するパンクシーリング剤。
【請求項２】
チキソトロピー性付与剤が水溶性高分子及び／又は無機粒子である請求項１記載のパンクシーリング剤。
【請求項３】
低回転数６ｒｐｍ及び高回転数６０ｒｐｍにおけるチキソトロピーインデックス（ＴＩ値）が１．５以上である請求項１又は２記載のパンクシーリング剤。
【請求項４】
２０℃における粘度が２００ｃｐｓ以下である請求項１〜３のいずれかに記載のパンクシーリング剤。
【発明の詳細な説明】
【技術分野】
【０００１】
本発明は、タイヤパンク時に、タイヤホイールの空気バルブからパンクシーリング剤と高圧空気とを順次タイヤ内に注入する方式のパンク処置システムにおいて使用されるパンクシーリング剤に関する。
【背景技術】
【０００２】
パンクしたタイヤを応急的に補修する処置システムとして、例えば、パンクシーリング剤を収容した耐圧容器とコンプレッサーなどの高圧空気源とを用い、空気バルブを経てタイヤ内にシーリング剤を注入した後、引き続いて連続的に高圧空気を注入し、走行可能な圧力までタイヤをポンプアップするもの（以下に一体型タイプという場合がある）が知られている。このようなパンクシーリング剤として、特許文献１〜５に記載されているような天然ゴムラテックスに、樹脂系粘着剤及び凍結防止剤を配合したものなどが提案されている。
【０００３】
一般に、一体型タイプに使用されるパンクシーリング剤には、パンクシール性能、シール保持性能、注入性、貯蔵安定性などの性能が要求されており、例えば、注入性については、当該性能の確保のために低粘度化が図られている。
【０００４】
しかしながら、低粘度に調整したパンクシーリング剤を用いることでタイヤへの注入時間を短縮できるものの、パンクシール時にシール液がパンク箇所に留まらずに流れやすいため、パンクシール性能が低下するという懸念がある。このように、パンクシーリング剤の注入を容易にするとともにパンクシール性能を改善すること、加えてシール保持性能も確保することは一般に困難であるため、これらの性能をバランスよく改善したパンクシーリング剤を提供することが望まれている。
【先行技術文献】
【特許文献】
【０００５】
【特許文献１】特開２０００−２７２０２２号公報
【特許文献２】特開２００１−１９８９８６号公報
【特許文献３】特開２００２−２９４２１４号公報
【特許文献４】特開２０１１−００６６４５号公報
【特許文献５】特開２０１１−０１２１５８号公報
【発明の概要】
【発明が解決しようとする課題】
【０００６】
本発明は、前記課題を解決し、優れた初期シール性能及びシール保持性能を発揮しつつ、注入性を改善できるタイヤのパンクシーリング剤を提供することを目的とする。
【課題を解決するための手段】
【０００７】
本発明は、ゴムラテックス、粘着付与剤、凍結防止剤及びチキソトロピー性付与剤を含有するパンクシーリング剤に関する。
【０００８】
前記チキソトロピー性付与剤としては、水溶性高分子及び／又は無機粒子が好ましい。
前記パンクシーリング剤は、低回転数６ｒｐｍ及び高回転数６０ｒｐｍにおけるチキソトロピーインデックス（ＴＩ値）が１．５以上であることが好ましい。
また、前記パンクシーリング剤は、２０℃における粘度が２００ｃｐｓ以下であることが好ましい。
【発明の効果】
【０００９】
本発明によれば、ゴムラテックス、粘着付与剤及び凍結防止剤に、更にチキソトロピー性付与剤を配合したパンクシーリング剤であるので、優れた初期シール性能及びシール保持性能を発揮しつつ、注入性を改善できる。
【発明を実施するための形態】
【００１０】
本発明のパンクシーリング剤は、ゴムラテックス、粘着付与剤、凍結防止剤及びチキソトロピー性付与剤を含有する。チキソトロピー性を付与することにより、高速でポンプからバルブコアを通して吹き出す時には粘度が低下するとともに、タイヤへの注入後は流動しにくく、良好なシール性能が発揮される。従って、タイヤへの注入性と初期シール性能を両立でき、また同時に優れたシール保持性能も得られる。
【００１１】
更に本発明のパンクシーリング剤は、このようなチキソトロピー性付与剤を添加しているにもかかわらず、貯蔵安定性にも優れている。
【００１２】
ゴムラテックスとしては、天然ゴムラテックス、合成ゴムラテックス等が挙げられる。なかでも、パンクシーリング剤をバルブに詰まることなくタイヤ内に注入できること、走行により、速やかにパンク穴にパンクシーリング剤が入り込み、タイヤの変形による機械的刺激を受けて固まり、パンク穴を塞ぐこと（初期シール性能）、ある程度の走行距離までシール性が保持されること（シール保持性能）等の性能の観点から、天然ゴムラテックスを主成分とするパンクシーリング剤が好適に使用される。
【００１３】
特に、この天然ゴムラテックスから蛋白質を除去した所謂脱蛋白天然ゴムラテックスは、より少ないアンモニアで腐敗が抑えられるため、アンモニアに起因するスチールコードへの腐食損傷及び刺激臭の発生を防止するという観点からも、より好ましく使用できる。脱蛋白天然ゴムラテックスは、例えば、特開平１０−２１７３４４号公報に記載のように、天然ゴムラテックスに蛋白分解酵素を添加して、蛋白質を分解させた後、洗浄することによって調製できる。
【００１４】
一方、合成ゴムラテックスとしては、更にブタジエンゴム、スチレン−ブタジエンゴム、アクリロニトリル−ブタジエンゴム、エチレン−酢酸ビニルゴム、クロロプレンゴム、ビニルピリジンゴム、ブチルゴム、これらの変性ゴムラテックスなどが挙げられる。天然ゴムラテックス、合成ゴムラテックスは、単独で用いてもよく、２種以上を併用してもよい。
【００１５】
なお、前記ゴムラテックスは、乳化剤である界面活性剤を少量含む水性媒体中に、ゴム固形分を微粒子状に乳化分散させたものであり、通常、ゴム固形分の占める割合を５０〜６０質量％程度としたゴムラテックスが使用される。また、初期シール性能、シール保持性能の点から、パンクシーリング剤の全質量１００質量％に対するゴムラテックス（ゴム固形分）の配合量Ａを１０〜４０質量％の範囲とするのが好ましい。配合量Ａの下限は２０質量％以上がより好ましく、上限は３５質量％以下がより好ましい。
【００１６】
粘着付与剤は、ゴムラテックスとタイヤとの接着性を高め、パンクシール性能を向上させるために用いられるものであり、例えば、乳化剤を少量含む水性媒体中に、粘着付与樹脂を微粒子状に乳化分散させた粘着付与樹脂エマルジョン（水中油滴型エマルジョン）が使用される。粘着付与樹脂エマルジョン（粘着付与剤）の固形分である粘着付与樹脂としては、前記ゴムラテックスを凝固させないもの、例えば、テルペン系樹脂、フェノール系樹脂、ロジン系樹脂が好ましく使用できる。
【００１７】
粘着付与樹脂（粘着付与剤の固形分）の配合量Ｂは、パンクシーリング剤の全質量１００質量％中、２〜２０質量％が好ましい。配合量Ｂの下限は３質量％以上がより好ましく、上限は１５質量％以下がより好ましい。
【００１８】
なお、前記ゴム固形分の配合量Ａ、粘着付与樹脂の配合量Ｂが下限未満では、パンクシール性能及びシール保持性能が不十分となるおそれがある。逆に各配合量Ａ、Ｂがそれぞれ上限を超えると、保管中にゴム粒子が凝集しやすくなるなど保管性能を損ねるとともに、粘度が上昇しパンクシーリング剤の空気バルブからの注入性が低下するおそれがある。従って、固形分の配合量（前記配合量Ａ、Ｂの和（Ａ＋Ｂ（固形分））は、パンクシーリング剤の全質量１００質量％に対して２０質量％以上が好ましく、２５質量％以上がより好ましい。２０質量％未満では、パンクシール性能及びシール保持性能が不十分となるおそれがある。また、固形分の配合量（配合量Ａ＋Ｂ（固形分））は、５０質量％以下が好ましく、４５質量％以下がより好ましい。５０質量％を超えると、粘度が高くなり、特に低温での注入性が悪くなる。
【００１９】
前記ゴムラテックスの乳化剤、及び粘着付与樹脂エマルジョンの乳化剤としては、例えば、アニオン性界面活性剤、ノニオン性界面活性剤、カチオン性界面活性剤などの界面活性剤が好適に使用できる。この乳化剤の総配合量は、パンクシーリング剤の全質量１００質量％に対して０．４〜２．０質量％程度である。
【００２０】
本発明において使用する凍結防止剤としては特に制限はなく、エチレングリコール、プロピレングリコール（１，２−プロパンジオール）、１，３−プロパンジオール等を使用することができる。なかでも、優れた保管性能（貯蔵安定性）が発揮される点から、プロピレングリコール、１，３−プロパンジオールを使用することが好ましい。また、−３０℃以下の低温での粘度上昇も抑制でき、低温での注入性も確保できる。
【００２１】
パンクシーリング剤の全質量１００質量％に対する凍結防止剤の配合量Ｃは、２０〜６５質量％が好ましい。配合量Ｃが２０質量％未満では、低温での粘度上昇が大きくなり、逆に６５質量％を超えると、パンクシーリング剤中の固形分が少なくなり、シール性能が低下するおそれがある。配合量Ｃの下限は２５質量％以上がより好ましく、上限は６０質量％以下がより好ましい。
【００２２】
本発明ではチキソトロピー性付与剤が添加される。ここで、チキソトロピー性とは、せん断力を変化させたときの粘度の違いであり、具体的には、せん断応力を受け続けると粘度が次第に低下し、静止すると粘度が次第に上昇する。
【００２３】
チキソトロピー性付与剤としては、チキソトロピー性を付与する性質を有するものであれば特に限定されず、ポリエチレングリコール、ポリプロピレングリコール、ポリエチレンオキサイド、メチルセルロース、エチルセルロース、ヒドロキシエチルセルロースなどの水溶性高分子；シリカ粒子（ヒュームドシリカ、コロイダルシリカなど）、カオリン粒子、モンモリロナイト、コロイド状アルミナなどの無機粒子；カスターワックス（硬化ひまし油）などのポリオレフィン系ワックス；ｍ−キシリレンビスステアリン酸アミドなどの脂肪酸アミド；Ｎ−ブチル−Ｎ'−ステアリル尿素などの置換尿素ワックス；ポリエチレン短繊維、フェノール樹脂短繊維；等が挙げられる。なかでも、無機粒子、水溶性高分子が好ましく、特にパンクシーリング剤全体の粘度が大きく上昇せず、注入性及び初期シール性能を両立できるという点から、無機コロイド粒子がより好ましい。
【００２４】
無機コロイド粒子としては、コロイダルシリカを好適に使用でき、例えば、平均粒子径３〜１００ｎｍのコロイダルシリカを使用できる。ここで、コロイダルシリカの平均粒子径は、窒素吸着法（ＢＥＴ法）により測定された比表面積から球状粒子に換算して得られる、窒素吸着法粒子径が採用されている。その平均粒子径（Ｄｎｍ）は、比表面積Ｓｍ２／ｇと真比重ｄｇ／ｃｍ３とから、Ｄ＝６０００／（Ｓ×ｄ）の式によって与えられる。
【００２５】
コロイダルシリカの平均粒子径が３〜１００ｎｍの範囲内であると、パンクシーリング剤中において良好な分散性が得られ、初期シール性能、シール保持性能、注入性をバランスよく改善できる。なお、コロイダルシリカの平均粒子径は、下限が７ｎｍ以上、上限が５０ｎｍ以下であることがより好ましい。
【００２６】
コロイダルシリカとしては、沈降性シリカパウダー、気相法シリカパウダーなどのパウダー状のコロイダルシリカも使用できるが、なかでも、媒体中で一次粒子レベルまで安定分散させたコロイダルシリカのゾルが好適である。コロイダルシリカのゾル（コロイダルシリカ粒子の安定な懸濁液）としては、水性シリカゾル、オルガノシリカゾル、いずれも使用可能であるが、分散安定性の面から、水性シリカゾルを使用することがより好ましい。コロイダルシリカのゾル中のシリカ濃度が５〜５０質量％のものが一般に市販されており、容易に入手できる。
【００２７】
水性シリカゾルとしては、安定な水性懸濁液の形態として、ナトリウム安定型コロイダルシリカ、アンモニア安定型コロイダルシリカ、酸性安定型コロイダルシリカが知られており、なかでも、パンクシーリング剤の安定性の点から、アンモニア安定型コロイダルシリカ、ナトリウム安定型コロイダルシリカが好ましい。
【００２８】
ナトリウム安定型コロイダルシリカとしては、スノーテックス（登録商標）ＸＳ（平均粒子径４ｎｍ）、Ｓ（平均粒子径９ｎｍ）、３０（平均粒子径１２ｎｍ）、５０（平均粒子径２１ｎｍ）、ＸＬ（平均粒子径４５ｎｍ）、ＹＬ（平均粒子径６５ｎｍ）、ＺＬ（平均粒子径８５ｎｍ）など、アンモニア安定型コロイダルシリカとしては、スノーテックス（登録商標）ＮＸＳ（平均粒子径４ｎｍ）、ＮＳ（平均粒子径９ｎｍ）、Ｎ（平均粒子径１２ｎｍ）、Ｎ−４０（平均粒子径２１ｎｍ）など、酸性安定型コロイダルシリカとしては、スノーテックス（登録商標）ＯＸＳ（平均粒子径４ｎｍ）、ＯＳ（平均粒子径９ｎｍ）、Ｏ（平均粒子径１２ｎｍ）、Ｏ−４０（平均粒子径２１ｎｍ）など、の日産化学工業（株）製「スノーテックスシリーズ」などが挙げられる。
【００２９】
また、オルガノシリカゾル（有機溶媒型コロイダルシリカ）としては、メタノール溶媒型コロイダルシリカ、イソプロパノール溶媒型コロイダルシリカなどが知られており、例えば、メタノール溶媒型としてＭＡ−ＳＴ（平均粒子径１２ｎｍ）、イソプロパノール溶媒型ＩＰＡ−ＳＴ（平均粒子径１２ｎｍ）など、（以上、日産化学工業（株）製）などが挙げられる。
【００３０】
水溶性高分子としては、ポリアクリルアミド、ポリアクリル酸、変性ポリアクリル酸、変性ポリアクリル酸ナトリウム等のアクリル系樹脂；プルロニックポリエーテル、ポリエーテルジアルキルエステル、ポリエーテルジアルキルエーテル、ポリエーテルエポキシ変性物等のポリエーテル系樹脂；ウレタン変性ポリエーテル系樹脂；ポリアマイドアミン塩等のポリアマイド系樹脂；カルボキシメチルセルロース、メチルセルロース、エチルセルロース、ヒドロキシエチルセルロース等の繊維素誘導体；ポリビニルアルコール、ポリビニルピロリドン、ポリビニルベンジルエーテル共重合体等のポリビニル系樹脂などが挙げられる。なかでも、アクリル系樹脂を好適に使用できる。このような水溶性高分子は、「ＳＮシックナー」シリーズ（サンノプコ社製）など、市販品として各種入手可能である。
【００３１】
パンクシーリング剤の全質量１００質量％に対するチキソトロピー性付与剤（固形分）の配合量Ｄは、１〜３０質量％が好ましい。配合量Ｄが１質量％未満では、注入性、パンクシーリング性の改善効果が充分得られない傾向があり、逆に３０質量％を超えると、パンクシーリング性、貯蔵安定性が低下するおそれがある。配合量Ｄの下限は３質量％以上がより好ましく、上限は２０質量％以下がより好ましい。
【００３２】
本発明のパンクシーリング剤には、安定性向上のため、界面活性剤を添加してもよい。界面活性剤として、アニオン系界面活性剤、ノニオン系界面活性剤、両性界面活性剤が挙げられる。なかでも、注入性の点から、ノニオン系界面活性剤が望ましい。
【００３３】
ノニオン性界面活性剤としては、例えば、ポリオキシアルキレンアルキルエーテル及び／又はポリオキシアルキレンアルケニルエーテルを好適に使用できる。
【００３４】
ポリオキシアルキレンアルキルエーテル、ポリオキシアルキレンアルケニルエーテル等のノニオン性界面活性剤は、エチレンオキサイド構造及び／又はプロピレンオキサイド構造を有することが好ましい。また、これらの構造を有するノニオン性界面活性剤では、エチレンオキサイド（ＥＯ）及びプロピレンオキサイド（ＰＯ）の平均付加モル数（ＥＯ及びＰＯの平均付加モル数の合計）が１０以上であることが好ましく、１３以上であることがより好ましい。また、該平均付加モル数は、好ましくは８０以下、より好ましくは６０以下、更に好ましくは４０以下である。
【００３５】
また、ポリオキシアルキレンアルキルエーテルにおけるアルキル基の炭素数、ポリオキシアルキレンアルケニルエーテルにおけるアルケニル基の炭素数は、１０以上であることが好ましく、１２以上であることがより好ましい。また、該炭素数は、好ましくは２０以下、より好ましくは１８以下である。
【００３６】
ポリオキシアルキレンアルキルエーテル、ポリオキシアルキレンアルケニルエーテルとしては、下記式（１）で表される化合物が挙げられる。
Ｒ１−Ｏ−（ＡＯ）ｎ−Ｈ      （１）
（式（１）において、Ｒ１は炭素数４〜２４のアルキル基又は炭素数４〜２４のアルケニル基を表す。平均付加モル数ｎは１〜８０を表す。ＡＯは同一又は異なって炭素数２〜４のオキシアルキレン基を表す。）
【００３７】
Ｒ１の炭素数は、好ましくは８以上、より好ましくは１０以上、更に好ましくは１２以上であり、また該炭素数は、好ましくは２２以下、より好ましくは２０以下、更に好ましくは１８以下である。ｎは、好ましくは１０以上、より好ましくは１３以上であり、また該ｎは、好ましくは６０以下、より好ましくは５０以下、更に好ましくは４０以下である。
【００３８】
ＡＯは、好ましくは炭素数２〜３のオキシアルキレン基（オキシエチレン基（ＥＯ）、オキシプロピレン基（ＰＯ））である。（ＡＯ）ｎが２種以上のオキシアルキレン基を含む場合、オキシアルキレン基の配列はブロックでもランダムでもよい。
【００３９】
ポリオキシアルキレンアルキルエーテル、ポリオキシアルキレンアルケニルエーテルとしては、下記式（２）で表される化合物が好適に使用される。
Ｒ２−Ｏ−（ＥＯ）ｘ（ＰＯ）ｙ−Ｈ      （２）
（式（２）において、Ｒ２は炭素数８〜２２のアルキル基又は炭素数８〜２２のアルケニル基を表す。ＥＯはオキシエチレン基、ＰＯはオキシプロピレン基を表す。平均付加モル数ｘは１〜６０、平均付加モル数ｙは０〜２０である。）
【００４０】
Ｒ２の炭素数の好ましい数値範囲は、上記Ｒ１と同様である。Ｒ２は直鎖状又は分岐状のいずれであってもよいが、直鎖状のアルキル基又はアルケニル基が好ましい。ｘは、好ましくは１０以上、より好ましくは１３以上である。またｘは、好ましくは５０以下、より好ましくは４０以下である。ｙは、好ましくは１０以下、より好ましくは４．５以下、更に好ましくは２．０以下である。また、ｙは０であってもよい。
【００４１】
ポリオキシアルキレンアルキルエーテル、ポリオキシアルキレンアルケニルエーテルとしては、ポリオキシエチレンステアリルエーテル、ポリオキシエチレンオレイルエーテル、ポリオキシエチレンセチルエーテル、ポリオキシエチレンミリスチルエーテル、ポリオキシエチレンラウリルエーテル、ポリオキシエチレンポリオキシプロピレンステアリルエーテル、ポリオキシエチレンポリオキシプロピレンオレイルエーテル、ポリオキシエチレンポリオキシプロピレンセチルエーテル、ポリオキシエチレンポリオキシプロピレンミリスチルエーテル、ポリオキシエチレンポリオキシプロピレンラウリルエーテル等が挙げられる。なかでも、注入性の点から、ポリオキシエチレンステアリルエーテル、ポリオキシエチレンオレイルエーテル、ポリオキシエチレンラウリルエーテルが好ましい。
【００４２】
ポリオキシアルキレンアルキルエーテル、ポリオキシアルキレンアルケニルエーテル等のノニオン性界面活性剤のＨＬＢ値（グリフィン法で算出）は、好ましくは１２以上、より好ましくは１３以上である。また、該ＨＬＢ値は、好ましくは１９以下、より好ましくは１７以下である。この場合、相溶性が高められ、安定性が改善されるため、保管性能や注入性が改善され、また、優れたパンクシール性能（初期シール性能）、シール保持性能も得られる。
【００４３】
パンクシーリング剤の全質量１００質量％に対する界面活性剤の配合量Ｅは、１〜１２質量％が好ましい。配合量Ｅが１質量％未満では、詰まり防止効果が不十分となるおそれがある。逆に１２質量％を超えると、シール性が不十分となり、また室温での粘度が上昇してしまうおそれもある。配合量Ｅの下限は１．５質量％以上がより好ましく、上限は１０質量％以下がより好ましい。
【００４４】
なお、パンクシーリング剤に含まれる界面活性剤１００質量％に対するノニオン性界面活性剤の配合量Ｅ′は、好ましくは３０質量％以上、より好ましくは６０質量％以上である。
【００４５】
本発明のパンクシーリング剤は、本発明の効果を阻害しない範囲で、他の成分を更に配合してもよい。
【００４６】
本発明のパンクシーリング剤は、低速側の回転数６ｒｐｍ及び高速側の回転数６０ｒｐｍの条件下において、チキソトロピーインデックス（ＴＩ値）が１．５以上であることが好ましい。チキソトロピー性の指標である、チキソトロピックインデックス値（ＴＩ値）は、ＪＩＳ  Ｋ  ６９０１の液状不飽和ポリエステル樹脂試験方法にあるＴＩ値の測定方法に準拠して得られる値であり、低速側の回転数（６ｒｐｍ）時の粘度と高速側の回転数（６０ｒｐｍ）の粘度の比（６ｒｐｍの粘度／６０ｒｐｍの粘度）で表される値である。
【００４７】
ＴＩ値が１．５以上であることにより、パンクシーリング剤の注入時には粘度を低下させ、注入後は充分なシーリング性能が発揮される。ＴＩ値は、好ましくは２．０以上である。本発明において、ＴＩ値は、例えば、Ｂ型粘度計にローターＮｏ４の測定子を取り付け、測定子の回転数が６ｒｐｍと６０ｒｐｍ時の粘度を測定することにより得られる。
【００４８】
上記パンクシーリング剤としては、２０℃における粘度が２００ｃｐｓ以下のものが好ましい。２００ｃｐｓ以下であることにより、パンクシーリング剤の注入時には粘度を低下させ、注入後は充分なシーリング性能が発揮される。該粘度は、７０〜２００ｃｐｓであることがより好ましく、１００〜２００ｃｐｓであることがさらに好ましく、１５０〜２００ｃｐｓであることが特に好ましい。該粘度は、測定温度を２０℃とし、Ｂ型粘度計にローターＮｏ４の測定子（スピンドル）を取り付け、測定子の回転数を６ｒｐｍ時の粘度を測定することにより得られる値である。
【００４９】
本発明のパンクシーリング剤は、一般的な方法で製造される。すなわち、前記各成分等を公知の方法により混合すること等により製造できる。
【実施例】
【００５０】
実施例に基づいて、本発明を具体的に説明するが、本発明はこれらのみに限定されるものではない。
【００５１】
（製造例）
フィールドラテックス（固形分３０質量％）に、細菌由来の蛋白分解酵素を加えて、４０℃で２４時間放置し、蛋白分解を行ったフィールドラテックスを得た。このフィールドラテックスを特許第３３５０５９３号に記載の方法に従い、回転平膜分離装置にて精製処理を行って、固形分が６０質量％になるまで濃縮して脱蛋白天然ゴムラテックスを得た。
【００５２】
（実施例及び比較例）
市販の天然ゴムラテックス（マレーシア産のＨＡ型天然ゴムラテックス：ゴム固形分６０質量％）、調製した脱蛋白天然ゴムラテックス、又は合成ゴムラテックス（ＳＢＲラテックス（ＬＸ１１２）：固形分５０質量％、日本ゼオン（株）製）を用い、表１〜３の仕様に基づいて、パンクシーリング剤を作製した。
【００５３】
なお、粘着付与剤、チキソトロピー性付与剤、ノニオン性界面活性剤は、以下のものを使用した。
粘着付与剤：テルペン樹脂の乳化液（固形分：約５０質量％）
チキソトロピー性付与剤：
（１）アンモニア安定型スノーテックスＮ（日産化学（株）製、ＳｉＯ２：２０質量％、平均粒子径：１０〜２０ｎｍ）
（２）ＳＮシックナー  ６３６（サンノプコ（株）製、変性ポリアクリル系、固形分：３０質量％）
エマルゲン４２０：ポリオキシエチレンオレイルエーテル（式（２）、Ｒ２＝オレイル基、ｘ＝２０、ｙ＝０、ＨＬＢ値＝１３．６、花王（株）製ノニオン性界面活性剤）
【００５４】
得られた各パンクシーリング剤について、粘度、パンクシール性能、注入性、シール保持性能、保管性能（貯蔵安定性）を下記方法にて評価し、結果を表１〜３に示した。
【００５５】
（１）粘度（２０℃）：
ＪＩＳ  Ｋ  ６９０１の液状不飽和ポリエステル樹脂試験方法にあるＴＩ値の測定方法に準拠して、Ｂ型粘度計（ブルックフィールド粘度計、ブルックフィールド社製「デジタル粘度計ＤＶ−Ｅ」）を用い、２０℃のパンクシーリング剤の粘度を測定した。使用したブルックフィールド粘度計の種類及び特性は、タイプＩ、Ｂ型（ＢＭ）、回転数６ｒｐｍ及び６０ｒｐｍ、スピンドルＮｏ．４であり、６ｒｐｍの粘度、６０ｒｐｍの粘度、ＴＩ値を測定、算出した。
【００５６】
（２）パンクシール性能（初期シール性能）：
タイヤサイズ１８５／６５Ｒ１４のタイヤに、直径４．０ｍｍの釘で穴を開け、釘を抜いた後、５００ｍｌのパンクシーリング剤を注入し、かつエアーを２００ＫＰａまで昇圧した。その後、ドラム上で荷重（３．５ｋＮ）にて回転させ、パンク穴がシールされるまでの時間をエアー漏れの量で判断し、従来品を３とした５段階で指数評価した。値が大きいほど優れている。
【００５７】
（３）注入性：
２０℃の雰囲気下で一体型タイプのパンク処置システムを用いて、パンクシーリング剤の注入を行い、パンクシーリングの注入後、タイヤの圧力上昇で注入性を判断した。所定の圧力（２００ＭＰａ）まで上昇したもの…○、１００ＭＰａ以上上昇したが途中で昇圧が止まったもの…△、１００ＭＰａまでも昇圧しなかったもの…×、の３段階で評価した。
【００５８】
（４）シール保持性能：
前記タイヤを用い、シールされてから１００ｋｍ走行するまでにパンク穴からエアー漏れがあったかどうかを測定し、エアー漏れなし…○、エアー漏れあり…×、の２段階で評価した。
【００５９】
（５）保管性能（貯蔵安定性）：
作製したパンクシーリング剤を期間（１０日間）、温度（７０℃）の条件下で放置した後の状態変化を、液状のままもしくはややクリーム状に変化…○、クリーム状に変化…△、固化する…×、の３段階で目視評価した。
【００６０】
【表１】
0005391313.tif 000002
【００６１】
【表２】
0005391313.tif 000003
【００６２】
【表３】
0005391313.tif 000004
【００６３】
表１に示されているように、天然ゴムラテックス、粘着付与剤、凍結防止剤などにチキソトロピー性付与剤を添加した実施例１〜４では、パンクシール性能及び注入性が両立されるとともに、良好なシール保持性能も得られた。また、表２〜３から、天然ゴムラテックスに代えて、脱蛋白天然ゴムラテックスや合成ゴムラテックスを用いた場合にも同様の効果が発揮された。
【要約】
【課題】優れた初期シール性能及びシール保持性能を発揮しつつ、注入性を改善できるタイヤのパンクシーリング剤を提供する。
【解決手段】ゴムラテックス、粘着付与剤、凍結防止剤及びチキソトロピー性付与剤を含有するパンクシーリング剤に関する。
【選択図】なし